(57)【要約】【課題】ＲＦＩＤタグなどに使用する従来のアンテナと比べて銀導電膜の単位面積当たりの通信距離が長い小型のアンテナを提供する。【解決手段】線状に延びる銀導電膜（銀粒子の焼結体を含む銀導電膜）１０が基板上に形成されたアンテナにおいて、銀導電膜１０が、略長方形の平面形状を取り囲むようにループ状に略同一の線幅で延びるループ部１０ａと、このループ部１０ａの直線状に延びる４つの直線部のうちの１つの直線部の両端の各々から互いに逆方向に略同一の線幅で延びる一対の延長部１０ｂとからなり、これらの延長部１０ｂの各々が、その１つの直線部に対して略平行に延びる複数の平行部１０ｃと、これらの平行部１０ｃに対して略垂直に延びる複数の垂直部１０ｄとからなり、これらの平行部１０ｃの１つが上記の１つの直線部に接続され、平行部１０ｃと垂直部１０ｄが交互に連続的に形成されている。【選択図】図１
2015005794.tif 000002
【特許請求の範囲】
【請求項１】
線状に延びる銀導電膜が基板上に形成されたアンテナにおいて、銀導電膜が、略長方形の平面形状を取り囲むようにループ状に略同一の線幅で延びるループ部と、このループ部の略直線状に延びる４つの直線部のうちの１つの直線部の両端の各々から互いに逆方向に略同一の線幅で延びる一対の延長部とからなることを特徴とする、アンテナ。
【請求項２】
前記一対の延長部が、前記１つの直線部の略中央部から前記１つの直線部に略垂直に延びる直線に対してそれぞれ対称に配置されることを特徴とする、請求項１に記載のアンテナ。
【請求項３】
前記一対の延長部の各々の先端部が前記延長部の他の部分と略同一の線幅を有することを特徴とする、請求項１または２に記載のアンテナ。
【請求項４】
前記一対の延長部の各々が、前記１つの直線部に対して略平行に延びる平行部と、この平行部に対して略垂直に延びる垂直部とからなることを特徴とする、請求項１乃至３のいずれかに記載のアンテナ。
【請求項５】
前記一対の延長部の各々の延長部の平行部と垂直部がそれぞれ複数あり、これらの平行部の１つが前記１つの直線部に接続され、平行部と垂直部が交互に連続的に形成されていることを特徴とする、請求項４に記載のアンテナ。
【請求項６】
前記一対の延長部の各々の延長部の複数の平行部の長さが、略同一の長さであることを特徴とする、請求項５に記載のアンテナ。
【請求項７】
前記一対の延長部の各々の延長部の垂直部の長さが、前記ループ部の４つの直線部のうちの前記１つの直線部に対して略垂直に延びる直線部の長さと略同一であることを特徴とする、請求項４乃至６のいずれかに記載のアンテナ。
【請求項８】
前記一対の延長部の各々の延長部の垂直部の長さが、前記ループ部の４つの直線部のうちの前記１つの直線部に対して略垂直に延びる直線部より長いことを特徴とする、請求項４乃至６のいずれかに記載のアンテナ。
【請求項９】
前記一対の延長部の各々が、前記１つの直線部から蛇行しながら曲線状に延びることを特徴とする、請求項１乃至３のいずれかに記載のアンテナ。
【請求項１０】
前記一対の延長部の各々が、前記４つの直線部のうちの前記１つの直線部の延長線とこの直線部に対して平行な直線部の延長線との間で蛇行することを特徴とする、請求項９に記載のアンテナ。
【請求項１１】
前記一対の延長部の各々が、前記４つの直線部のうちの前記１つの直線部の延長線とこの直線部に対して平行な直線部の延長線の一方から他方および他方から一方に向かう各々の部分において、前記ループ部の方に近づくように延びる部分を有することを特徴とする、請求項９または１０に記載のアンテナ。
【請求項１２】
前記一対の延長部の各々が、前記４つの直線部のうちの前記１つの直線部の延長線付近と、前記４つの直線部のうちの前記１つの直線部に平行な直線部の延長線付近において、略半円状に延びる部分を有することを特徴とする、請求項９乃至１１のいずれかに記載のアンテナ。
【請求項１３】
前記銀導電膜の面積が１３５〜２６５ｍｍ２であり且つ前記銀導電膜の線幅が１．０ｍｍ以下であることを特徴とする、請求項１乃至１２のいずれかに記載のアンテナ。
【請求項１４】
前記銀導電膜の厚さが１〜１０μｍであることを特徴とする、請求項１乃至１３のいずれかに記載のアンテナ。
【請求項１５】
前記銀導電膜が銀粒子の焼結体を含むことを特徴とする、請求項１乃至１４のいずれかに記載のアンテナ。
【発明の詳細な説明】
【技術分野】
【０００１】
本発明は、アンテナに関し、特に、ＲＦＩＤタグなどに使用するアンテナに関する。
【背景技術】
【０００２】
ＲＦＩＤタグは、ＲＦＩＤ（Ｒａｄｉｏ  Ｆｒｅｑｕｅｎｃｙ  ＩＤｅｎｔｉｆｉｃａｔｉｏｎ（無線通信による個体識別技術））を利用したタグであり、識別番号などのデータを記憶する半導体チップと、電波を送受信するためのアンテナとを備えた薄型で軽量の小型電子装置である。
【０００３】
このようなＲＦＩＤタグは、物流管理などの様々な分野において様々な使用環境で広く利用されることが期待されており、大量生産により製造コストを低減して普及させることが望まれている。また、ＲＦＩＤタグ用アンテナは、データ送受信可能距離（通信距離）を拡大し、送受信時のデータ損失を低減するために、電気抵抗が低いことが必要である。さらに、ＲＦＩＤタグは、（例えば、輸送容器のトラッキング、トレーサビリティー、位置情報の管理や、ランドリータグのように衣類洗濯業者による衣類の管理などの）様々な物流管理などの分野において使用されることから、使用環境により繰り返し折り曲げられる場面が多いので、繰り返し折り曲げられても、アンテナの金属疲労による断線や電気抵抗の増大など、アンテナの特性の劣化によってＲＦＩＤタグとして使用することができなくなるのを防止する必要があるため、屈曲性が良好であることが必要である。
【０００４】
ＲＦＩＤタグ用アンテナ回路（導電回路）を形成する方法として、銅線のコイルや針金をアンテナとして利用する方法、銅箔やアルミニウム箔などの金属箔を基材に転写する方法、プラスチックフィルムなどの基材に積層した金属箔に耐エッチング性インクをアンテナ回路パターン印刷してマスキングした後に金属箔をエッチングする方法などがある。
【０００５】
しかし、これらの方法では、生産性に制限があり、大量生産には向いていないことから、製造コストをさらに低減させるのが困難である。また、これらの方法のうち、金属箔を基材に転写する方法や金属箔をエッチングする方法では、金属箔が圧延などより製造されているが、金属箔中の金属の割合がほぼ１００％と高い値であるため、金属箔によってアンテナ回路が形成されたＲＦＩＤタグは、電気特性が良好になるものの、屈曲性が悪くなるという問題がある。また、金属箔によってアンテナ回路が形成されたＲＦＩＤタグでは、一般に膜厚１０〜５０μｍ程度の金属箔が使用されているが、金属箔が厚過ぎると、金属板の性質に近くなって基材との密着性が低下し、ＲＦＩＤタグの屈曲時に金属箔が基材から剥離する可能性がある。さらに、金属箔中の金属の割合が高いため、ＲＦＩＤタグの屈曲時に屈曲面に応力が集中してしまい、屈曲面にクラックが発生し易くなり、その結果、電気特性の悪化や断線が生じ、ＲＦＩＤタグ用アンテナとして機能しなくなる。一方、ＲＦＩＤタグの屈曲性を向上させるために、金属箔の代わりに、金属成分と樹脂成分からなる導電膜を使用して金属の割合を低下させると、一般に応力緩和により屈曲性を向上させることができるが、金属成分の量が低下することにより、電気抵抗が悪化して、ＲＦＩＤタグ用アンテナとして十分な特性を満たさなくなる。
【０００６】
金属箔を使用しないで基材との密着性が良好な導電回路を形成するＲＦＩＤタグ用アンテナを製造する方法として、４０質量％以下の銀粒子を含む水性導電性インクを、フレキソ印刷によりフィルム状基材の表面に塗布して乾燥させることによって、フィルム状基材の表面に厚さ０．１〜０．５μｍの導電膜を形成してＲＦＩＤタグの一種であるＩＣタグ用のアンテナを製造する方法が提案されている（例えば、特許文献１参照）。
【先行技術文献】
【特許文献】
【０００７】
【特許文献１】特開２０１０−２６８０７３号公報（段落番号００３０、００５９）
【発明の概要】
【発明が解決しようとする課題】
【０００８】
しかし、特許文献１の方法では、電気抵抗が低いＩＣタグ用アンテナを大量生産して製造コストを低減することができるが、通信距離が短いため、通信距離をさらに延長することが望まれている。
【０００９】
したがって、本発明は、このような従来の問題点に鑑み、ＲＦＩＤタグなどに使用する従来のアンテナと比べて銀導電膜の単位面積当たりの通信距離が長い小型のアンテナを提供することを目的とする。
【課題を解決するための手段】
【００１０】
本発明者らは、上記課題を解決するために鋭意研究した結果、線状に延びる銀導電膜が基板上に形成されたアンテナにおいて、銀導電膜を、略長方形の平面形状を取り囲むようにループ状に略同一の線幅で延びるループ部と、このループ部の略直線状に延びる４つの直線部のうちの１つの直線部の両端の各々から互いに逆方向に略同一の線幅で延びる一対の延長部とから形成することにより、ＲＦＩＤタグなどに使用する従来のアンテナと比べて銀導電膜の単位面積当たりの通信距離を長い小型のアンテナを製造することができることを見出し、本発明を完成するに至った。
【００１１】
すなわち、本発明によるアンテナは、線状に延びる銀導電膜が基板上に形成されたアンテナにおいて、銀導電膜が、略長方形の平面形状を取り囲むようにループ状に略同一の線幅で延びるループ部と、このループ部の略直線状に延びる４つの直線部のうちの１つの直線部の両端の各々から互いに逆方向に略同一の線幅で延びる一対の延長部とからなることを特徴とする。
【００１２】
このアンテナにおいて、一対の延長部が、上記の１つの直線部の略中央部から上記の１つの直線部に略垂直に延びる直線に対してそれぞれ対称に配置されるのが好ましく、一対の延長部の各々の先端部が延長部の他の部分と略同一の線幅を有するのが好ましい。
【００１３】
また、一対の延長部の各々が、上記の１つの直線部に対して略平行に延びる平行部と、この平行部に対して略垂直に延びる垂直部とからなるのが好ましい。この場合、一対の延長部の各々の延長部の平行部と垂直部がそれぞれ複数あり、これらの平行部の１つが上記の１つの直線部に接続され、平行部と垂直部が交互に連続的に形成されているのが好ましい。この場合、一対の延長部の各々の延長部の複数の平行部の長さが、略同一の長さであるのが好ましい。また、一対の延長部の各々の延長部の垂直部の長さが、ループ部の４つの直線部のうちの上記の１つの直線部に対して略垂直に延びる直線部の長さと略同一であるのが好ましい。あるいは、一対の延長部の各々の延長部の垂直部の長さが、ループ部の４つの直線部のうちの上記の１つの直線部に対して略垂直に延びる直線部より長くてもよい。
【００１４】
また、一対の延長部の各々が、上記の１つの直線部から蛇行しながら曲線状に延びてもよい。この場合、一対の延長部の各々が、４つの直線部のうちの上記の１つの直線部の延長線とこの直線部に対して平行な直線部の延長線との間で蛇行するのが好ましい。また、一対の延長部の各々が、４つの直線部のうちの上記の１つの直線部の延長線とこの直線部に対して平行な直線部の延長線の一方から他方および他方から一方に向かう各々の部分において、ループ部の方に近づくように延びる部分を有するのが好ましい。また、一対の延長部の各々が、４つの直線部のうちの上記の１つの直線部の延長線付近と、４つの直線部のうちの上記の１つの直線部に平行な直線部の延長線付近において、略半円状に延びる部分を有するのが好ましい。
【００１５】
また、銀導電膜の面積が１３５〜２６５ｍｍ２であり且つ銀導電膜の線幅が１．０ｍｍ以下であるのが好ましく、銀導電膜の厚さが１〜１０μｍであるのが好ましい。さらに、銀導電膜が銀粒子の焼結体を含むのが好ましい。
【発明の効果】
【００１６】
本発明によれば、ＲＦＩＤタグなどに使用する従来のアンテナと比べて銀導電膜の単位面積当たりの通信距離が長い小型のアンテナを提供することができる。
【図面の簡単な説明】
【００１７】
【図１】本発明によるアンテナの実施の形態の形状を説明する図である。
【図２】本発明によるアンテナの実施の形態の変形例の形状を説明する図である。
【図３】本発明によるアンテナの実施の形態の他の変形例の形状を説明する図である。
【図４】本発明によるアンテナの実施の形態の他の変形例の形状を説明する図である。
【図５】図１〜図４のアンテナのＩＣチップ実装部を拡大して示す図である。
【発明を実施するための形態】
【００１８】
図１〜図４に示すように、本発明によるアンテナの実施の形態は、線状に延びる銀導電膜（銀粒子の焼結体を含む銀導電膜）１０が基板上に形成されたアンテナにおいて、銀導電膜１０が、略長方形の平面形状を取り囲むようにループ状に略同一の線幅で延びるループ部１０ａと、このループ部１０ａの略直線状に延びる４つの直線部のうちの１つの直線部の両端の各々から互いに逆方向に略同一の線幅で延びる一対の延長部１０ｂとからなる。これらの一対の延長部１０ｂは、上記の１つの直線部の略中央部から上記の１つの直線部に略垂直に延びる直線に対してそれぞれ対称に配置されている。また、一対の延長部１０ｂの各々の先端部は、延長部１０ｂの他の部分と略同一の線幅を有する。
【００１９】
図１〜図３に示すように、一対の延長部１０ｂの各々が、上記の１つの直線部に対して略平行に延びる複数の平行部１０ｃと、これらの平行部１０ｃに対して略垂直に延びる複数の垂直部１０ｄとからなり、これらの平行部１０ｃの１つが上記の１つの直線部に接続され、平行部１０ｃと垂直部１０ｄが交互に連続的に形成されている形状が好ましい。一対の延長部１０ｂの各々の延長部１０ｂの複数の平行部１０ｃの長さが、略同一の長さであるのが好ましい。また、一対の延長部１０ｂの各々の延長部１０ｂの垂直部１０ｄの長さが、ループ部１０ａの４つの直線部のうちの上記の１つの直線部に対して略垂直に延びる直線部の長さと略同一であるのが好ましい。あるいは、一対の延長部１０ｂの各々の延長部１０ｂの垂直部１０ｄの長さが、ループ部１０ａの４つの直線部のうちの上記の１つの直線部に対して略垂直に延びる直線部より長くてもよい。
【００２０】
図４に示すように、一対の延長部１０ｂの各々が、上記の１つの直線部から蛇行しながら曲線状に延びる形状でもよい。一対の延長部１０ｂの各々は、４つの直線部のうちの上記の１つの直線部の延長線とこの直線部に対して平行な直線部の延長線との間で蛇行するのが好ましい。また、一対の延長部１０ｂの各々が、４つの直線部のうちの上記の１つの直線部の延長線とこの直線部に対して平行な直線部の延長線の一方から他方および他方から一方に向かう各々の部分において、ループ部１０ａの方に近づくように延びる部分を有するのが好ましい。また、一対の延長部１０ｂの各々が、４つの直線部のうちの上記の１つの直線部の延長線付近と、４つの直線部のうちの１つの直線部に平行な直線部の延長線付近において、略半円状に延びる部分を有するのが好ましい。
【００２１】
なお、図１〜図５において、参照符号１２は、ＲＦＩＤタグチップなどの半導体チップが取り付けられるＩＣチップ実装部を示している。
【００２２】
また、銀導電膜の面積が１３５〜２６５ｍｍ２であり且つ銀導電膜（のループ部と延長部）の線幅が１．０ｍｍ以下であるのが好ましい。銀導電膜の面積が１３５〜２６５ｍｍ２であり且つ銀導電膜の線幅が１．０ｍｍ以下であれば、ＲＦＩＤタグチップを取り付けてＲＦＩＤタグチップ搭載アンテナを作製したときに、（銀の使用量を少なくするために）銀導電膜の面積を小さくしても通信距離が長くなる。
【００２３】
さらに、銀導電膜の厚さは１〜１０μｍであるのが好ましい。銀導電膜の厚さは、薄くなるほどコスト的に有利になるが、１μｍ未満になると、ＲＦＩＤタグ用アンテナとして使用した場合に、表皮効果によりＵＨＦ帯における電気抵抗が増大して通信距離が短くなる。
【００２４】
また、本発明によるアンテナの実施の形態は、５０〜８０質量％の銀粒子を含む銀粒子分散液を基板に塗布した後に焼成することにより、上記の銀導電膜を基板上に形成することによって製造することができる。銀粒子分散液中の銀粒子の含有量が５０質量％未満では、上記の銀導電膜を基板上に形成し難くなり、銀導電膜中の銀粒子の焼結体の量が少な過ぎるために導電性が悪化して電気抵抗が高くなり、８０質量％を超えると、銀粒子分散液の粘度が高くなって、フレキソ印刷などにより塗布し難くなる。
【００２５】
このアンテナの製造方法において、銀粒子分散液の基板への塗布が、フレキソ印刷によって行われるのが好ましく、フレキソ印刷を複数回繰り返してもよい。また、銀粒子の平均粒径が２０ｎｍ以下であるのが好ましく、５〜１５ｎｍであるのが好ましい。銀粒子の平均粒径が数ｎｍ〜十数ｎｍ程度になると、比表面積が大きくなって融点が劇的に低下するため、３００℃以下の低温で焼成しても銀粒子同士を焼結させることができる（すなわち、銀ナノ粒子の低温焼結性を得ることができる）が、銀粒子の平均粒径が２０ｎｍより大きくなると、銀ナノ粒子の低温焼結性を得ることが困難になる。このような低温で焼成して銀粒子同士を焼結させるために、熱風循環式乾燥器またはＩＲ焼成炉を使用することができる。
【００２６】
なお、本明細書中において、「銀粒子の平均粒径」とは、銀粒子の透過型電子顕微鏡写真（ＴＥＭ像）による一次粒子径の平均値である一次粒子平均径をいう。
【００２７】
銀粒子の平均粒径（一次粒子平均径）は、例えば、６０質量％のＡｇ粒子（平均粒径１０ｎｍの銀粒子）と３．０質量％の塩化ビニルコポリマーラテックスと２．０質量％のポリウレタンシックナーと２．５質量％のプロピレングリコールとを含むＡｇインク（ピーケム  アソシエイツ  インク社製のＰＦＩ−７００型）などの銀粒子を含むＡｇインク２質量部をシクロヘキサン９６質量部とオレイン酸２質量部の混合溶液に添加し、超音波によって分散させた後、得られた分散溶液を支持膜付きＣｕマイクログリッドに滴下して乾燥させ、このマイクログリッド上の銀粒子を透過型電子顕微鏡（日本電子株式会社製のＪＥＭ−１００ＣＸＭａｒｋ−ＩＩ型）により加速電圧１００ｋＶとして明視野で観察した像を倍率３００，０００倍で撮影し、得られたＴＥＭ像から算出することができる。この銀粒子の一次粒子平均径の算出は、例えば、画像解析ソフト（旭化成エンジニアリング株式会社製のＡ像くん（登録商標））を使用して行うことができる。この画像解析ソフトは、色の濃淡で個々の粒子を識別して解析するものであり、例えば、３００，０００倍のＴＥＭ像に対して「粒子の明度」を「暗」、「雑音除去フィルタ」を「有」、「円形しきい値」を「２０」、「重なり度」を「５０」とする条件で円形粒子解析を行って、２００個以上の粒子について一次粒子径を測定し、その数平均径を求めて一次粒子平均径とすることができる。なお、ＴＥＭ像中に凝結粒子や異形粒子が多数ある場合には、測定不能とすればよい。
【実施例】
【００２８】
以下、本発明によるアンテナの実施例について詳細に説明する。
【００２９】
［実施例１〜１２、比較例１〜１２］
まず、６０質量％のＡｇ粒子（一次粒子径１５ｎｍ、二次粒子径３４０ｎｍの銀粒子）と、３．０質量％の塩化ビニルコポリマーラテックスと、２．０質量％のポリウレタンシックナーと、２．５質量％のプロピレングリコールとを含むＡｇインク（ピーケム  アソシエイツ  インク社製のＰＦＩ−７００型）を用意した。
【００３０】
次に、ロール・ツー・ロールの連続式フレキソ印刷機（ＫＰＧ社製）と、フレキソ印刷版（株式会社渡辺護三堂製）を使用し、アニロックス容量８ｃｃ／ｍ２、印刷速度１５ｍ／分で、ＰＥＴ（ポリエチレンテレフタレート）フィルムからなる基材（東洋紡株式会社製のコスモシャインＡ４３００）上に、図１に示すような（横９５ｍｍ×縦８．２ｍｍの大きさで、ループ部の線幅が１．０ｍｍ、延長部の線幅が０．８ｍｍの）アンテナ形状の膜を形成するように上記のＡｇインクを印刷した後、印刷経路に設置した熱風炉（設定温度１４０℃）とＩＲ加熱炉（ＩＲランプ：１．９５ｋＷ×１０）によりＩＲの出力１０％で焼成することによって、厚さ１．６μｍの銀導電膜からなるＲＦＩＤアンテナを作製した。なお、銀導電膜の膜厚は、レーザーマイクロスコープ（株式会社キーエンス製の型式ＶＫ−９７００）を用いて、銀導電膜が形成された基材の表面と銀導電膜の表面との高低差を１００箇所測定し、平均値を算出することによって求めた。
【００３１】
各々の実施例および比較例のアンテナでは、ループ部から延びる各々の延長部の垂直部の本数（例えば、図１に示すアンテナ形状では、ループ部から延びる各々の延長部の垂直部の本数は７本）、基材上に形成された銀導電膜の面積、および基材上の銀導電膜形成領域（横９５ｍｍ×縦８．２ｍｍの長方形の部分）に対する銀導電膜の面積率をそれぞれ表１に示す本数、面積および面積率とした（表１に銀導電膜中の銀量も示す）。なお、銀導電膜の線幅および面積は、外観検査機（ナビタスビジョンソリューション製のＮＣ−ＦＬＸ）により計測した。
【００３２】
次に、作製したＲＦＩＤアンテナのＩＣチップ実装部に異方性導電接着剤（ＡＣＰ）（京セラケミカル株式会社製のＴＡＰ０６０４Ｃ（Ａｕ／Ｎｉコートポリマー粒子））を薄く塗布し、このＡＣＰ上にＩＣチップ（Ｉｍｐｉｎｊ社製のＭｏｎｚａ３）を配置した後、熱圧着装置（ミュールバウワー社製のＴＴＳ３００）により１６０℃の温度で１．０Ｎの圧力を加えて１０秒間密着させ、ＩＣチップをＲＦＩＤアンテナに固定して接続させることによって、ＲＦＩＤアンテナにＩＣチップを実装した。
【００３３】
このようにして作製したＲＦＩＤタグチップ搭載アンテナについて、電波暗箱（マイクロニクス社製のＭＹ１５３０）中において、通信距離測定器（Ｖｏｙａｎｔｉｃ社製のｔａｇｆｏｒｍａｎｃｅ）を用いて、８００ＭＨｚ〜１１００ＭＨｚの周波数領域（ＩＳＯ／ＩＥＣ  １８０００−６Ｃ規格に準拠）の通信距離（Ｔｈｅｏｒｅｔｉｃａｌ  ｒｅａｄ  ｒａｎｇｅ  ｆｏｒｗａｒｄ）を測定した。なお、この測定に先立って、この条件における環境設定（ｔａｇｆｏｒｍａｎｃｅ付属のリファレンスタグによる設定）を行った。測定した通信距離および銀導電膜の単位面積当たりの通信距離を表１に示す。
【００３４】
【表１】
2015005794.tif 000003
【００３５】
［実施例１３〜２１、比較例１３〜２４］
延長部の線幅を１．０ｍｍとした以外は、実施例１と同様の方法により、厚さ１．６μｍの銀導電膜からなるＲＦＩＤアンテナを作製し、ＲＦＩＤタグチップ搭載アンテナを作製した。なお、各々の実施例および比較例のアンテナでは、ループ部から延びる各々の延長部の垂直部の本数、基材上に形成された銀導電膜の面積および基材上の銀導電膜形成領域に対する銀導電膜の面積率をそれぞれ表２に示す本数、面積および面積率とした（表２に銀導電膜中の銀量も示す）。
【００３６】
このようにして作製したＲＦＩＤタグチップ搭載アンテナについて、実施例１と同様の方法により測定した通信距離および銀導電膜の単位面積当たりの通信距離を表２に示す。
【００３７】
【表２】
2015005794.tif 000004
【００３８】
［比較例２５〜４３］
延長部の線幅を１．２ｍｍとした以外は、実施例１と同様の方法により、厚さ１．６μｍの銀導電膜からなるＲＦＩＤアンテナを作製し、ＲＦＩＤタグチップ搭載アンテナを作製した。なお、各々の実施例および比較例のアンテナでは、ループ部から延びる各々の延長部の垂直部の本数、基材上に形成された銀導電膜の面積および基材上の銀導電膜形成領域に対する銀導電膜の面積率をそれぞれ表３に示す本数、面積および面積率とした（表３に銀導電膜中の銀量も示す）。
【００３９】
このようにして作製したＲＦＩＤタグチップ搭載アンテナについて、実施例１と同様の方法により測定した通信距離および銀導電膜の単位面積当たりの通信距離を表３に示す。
【００４０】
【表３】
2015005794.tif 000005
【００４１】
［比較例４４〜６０］
延長部の線幅を１．４ｍｍとした以外は、実施例１と同様の方法により、厚さ１．６μｍの銀導電膜からなるＲＦＩＤアンテナを作製し、ＲＦＩＤタグチップ搭載アンテナを作製した。なお、各々の実施例および比較例のアンテナでは、ループ部から延びる各々の延長部の垂直部の本数、基材上に形成された銀導電膜の面積および基材上の銀導電膜形成領域に対する銀導電膜の面積率をそれぞれ表４に示す本数、面積および面積率とした（表４に銀導電膜中の銀量も示す）。
【００４２】
このようにして作製したＲＦＩＤタグチップ搭載アンテナについて、実施例１と同様の方法により測定した通信距離および銀導電膜の単位面積当たりの通信距離を表４に示す。
【００４３】
【表４】
2015005794.tif 000006
【００４４】
［比較例６１〜７６］
延長部の線幅を１．６ｍｍとした以外は、実施例１と同様の方法により、厚さ１．６μｍの銀導電膜からなるＲＦＩＤアンテナを作製し、ＲＦＩＤタグチップ搭載アンテナを作製した。なお、各々の実施例および比較例のアンテナでは、ループ部から延びる各々の延長部の垂直部の本数、基材上に形成された銀導電膜の面積および基材上の銀導電膜形成領域に対する銀導電膜の面積率をそれぞれ表５に示す本数、面積および面積率とした（表５に銀導電膜中の銀量も示す）。
【００４５】
このようにして作製したＲＦＩＤタグチップ搭載アンテナについて、実施例１と同様の方法により測定した通信距離および銀導電膜の単位面積当たりの通信距離を表５に示す。
【００４６】
【表５】
2015005794.tif 000007
【００４７】
これらの結果から、実施例１〜２１のように、銀導電膜の面積が１３５〜２６５ｍｍ２であり且つ銀導電膜（のループ部と延長部）の線幅が１．０ｍｍ以下であれば、銀導電膜の単位面積当たりの通信距離が０．０２６ｍ／ｍｍ２以上と長くなるのがわかる。
【００４８】
［比較例７７］
銀導電膜の線幅が異なるように（図示しない）従来の（横９５ｍｍ×縦８．２ｍｍの大きさの）アンテナ形状（基材上に形成された銀導電膜の面積は３９９ｍｍ２、基材上の銀導電膜形成領域（横７０ｍｍ×縦１４．５ｍｍの長方形の部分）に対する銀導電膜の面積率は５２％、銀導電膜中の銀量は１．４７ｍｇ）の膜を形成した以外は、実施例１と同様の方法により、厚さ１．６μｍの銀導電膜からなるＲＦＩＤアンテナを作製し、ＲＦＩＤタグチップ搭載アンテナを作製した。このようにして作製したＲＦＩＤタグチップ搭載アンテナについて、実施例１と同様の方法により、通信距離を測定し、銀導電膜の単位面積当たりの通信距離を求めたところ、通信距離は７．２ｍであり、銀導電膜の単位面積当たりの通信距離は０．０１８ｍ／ｍｍ２であった。
【００４９】
［実施例２２］
塗工紙（三菱製紙株式会社製のＤＦカラーＭ７０）からなる基材を使用し、アニロックス容量１３ｃｃ／ｍ２とし、図２に示すような（横７０ｍｍ×縦１４．５ｍｍの大きさで線幅０．８ｍｍの）アンテナ形状（ループ部から延びる各々の延長部の垂直部の本数は６本、基材上に形成された銀導電膜の面積は２２２ｍｍ２、基材上の銀導電膜形成領域（横７０ｍｍ×縦１４．５ｍｍの長方形の部分）に対する銀導電膜の面積率は２２％、銀導電膜中の銀量は１．３３ｍｇ）の膜を形成し、ＩＣチップ（Ｉｍｐｉｎｊ社製のＭｏｎｚａ４）を使用した以外は、実施例１と同様の方法により、厚さ２．２μｍの銀導電膜からなるＲＦＩＤアンテナを作製し、ＲＦＩＤタグチップ搭載アンテナを作製した。このようにして作製したＲＦＩＤタグチップ搭載アンテナについて、実施例１と同様の方法により、通信距離を測定し、銀導電膜の単位面積当たりの通信距離を求めたところ、通信距離は９．０ｍであり、銀導電膜の単位面積当たりの通信距離は０．０４１ｍ／ｍｍ２であった。
【００５０】
［実施例２３］
図４に示すような（横７０ｍｍ×縦１４．５ｍｍの大きさで線幅０．８ｍｍの）アンテナ形状（図１〜図３のループ部から延びる各々の延長部に対応する曲線部分の本数は６本、基材上に形成された銀導電膜の面積は２１２ｍｍ２、基材上の銀導電膜形成領域（横７０ｍｍ×縦１４．５ｍｍの長方形の部分）に対する銀導電膜の面積率は２１％、銀導電膜中の銀量は１．２７ｍｇ）の膜を形成した以外は、実施例２２と同様の方法により、厚さ２．２μｍの銀導電膜からなるＲＦＩＤアンテナを作製し、ＲＦＩＤタグチップ搭載アンテナを作製した。このようにして作製したＲＦＩＤタグチップ搭載アンテナについて、実施例１と同様の方法により、通信距離を測定し、銀導電膜の単位面積当たりの通信距離を求めたところ、通信距離は８．４ｍであり、銀導電膜の単位面積当たりの通信距離は０．０４０ｍ／ｍｍ２であった。
【００５１】
［比較例７８］
銀導電膜の線幅が異なるように（図示しない）従来の（横７０ｍｍ×縦１４．５ｍｍの大きさの）アンテナ形状（基材上に形成された銀導電膜の面積は５７８ｍｍ２、基材上の銀導電膜形成領域（横７０ｍｍ×縦１４．５ｍｍの長方形の部分）に対する銀導電膜の面積率は５７％、銀導電膜中の銀量は３．４７ｍｇ）の膜を形成した以外は、実施例２２と同様の方法により、厚さ２．２μｍの銀導電膜からなるＲＦＩＤアンテナを作製し、ＲＦＩＤタグチップ搭載アンテナを作製した。このようにして作製したＲＦＩＤタグチップ搭載アンテナについて、実施例１と同様の方法により、通信距離を測定し、銀導電膜の単位面積当たりの通信距離を求めたところ、通信距離は６．９ｍであり、銀導電膜の単位面積当たりの通信距離は０．０１２ｍ／ｍｍ２であった。
【００５２】
［実施例２４］
塗工紙（三菱製紙株式会社製のＤＦカラーＭ７０）からなる基材を使用し、アニロックス容量１３ｃｃ／ｍ２とし、図３に示すような（横５０ｍｍ×縦３０ｍｍの大きさで線幅０．８ｍｍの）アンテナ形状（ループ部から延びる各々の延長部の垂直部の本数は３本、基材上に形成された銀導電膜の面積は２３９ｍｍ２、基材上の銀導電膜形成領域（横５０ｍｍ×縦３０ｍｍの長方形の部分）に対する銀導電膜の面積率は１６％、銀導電膜中の銀量は１．４１ｍｇ）の膜を形成した以外は、実施例１と同様の方法により、厚さ２．２μｍの銀導電膜からなるＲＦＩＤアンテナを作製し、ＲＦＩＤタグチップ搭載アンテナを作製した。このようにして作製したＲＦＩＤタグチップ搭載アンテナについて、実施例１と同様の方法により、通信距離を測定し、銀導電膜の単位面積当たりの通信距離を求めたところ、通信距離は６．９ｍであり、銀導電膜の単位面積当たりの通信距離は０．０２９ｍ／ｍｍ２であった。
【００５３】
［比較例７９］
銀導電膜の線幅が異なるように（図示しない）従来の（横５０ｍｍ×縦３０ｍｍの大きさの）アンテナ形状（基材上に形成された銀導電膜の面積は７１０ｍｍ２、基材上の銀導電膜形成領域（横５０ｍｍ×縦３０ｍｍの長方形の部分）に対する銀導電膜の面積率は４７％、銀導電膜中の銀量は４．２６ｍｇ）の膜を形成した以外は、実施例２４と同様の方法により、厚さ２．２μｍの銀導電膜からなるＲＦＩＤアンテナを作製し、ＲＦＩＤタグチップ搭載アンテナを作製した。このようにして作製したＲＦＩＤタグチップ搭載アンテナについて、実施例１と同様の方法により、通信距離を測定し、銀導電膜の単位面積当たりの通信距離を求めたところ、通信距離は４．５ｍであり、銀導電膜の単位面積当たりの通信距離は０．００６ｍ／ｍｍ２であった。
【００５４】
これらの結果から、実施例２２〜２４のアンテナ形状では、同様の大きさの比較例７８および７９の従来のアンテナ形状と比べて、銀導電膜の単位面積当たりの通信距離が極めて長くなるのがわかる。
【産業上の利用可能性】
【００５５】
本発明によるアンテナをＲＦＩＤタグ用のアンテナとして使用すれば、実用的な通信距離のアンテナを備えたＦＥＩＤタグを製造することができる。
【符号の説明】
【００５６】
１０  銀導電膜
１０ａ  ループ部
１０ｂ  延長部
１０ｃ  平行部
１０ｄ  垂直部
１２  ＩＣチップ実装部
【図１】
2015005794.tif 000008
【図２】
2015005794.tif 000009
【図３】
2015005794.tif 000010
【図４】
2015005794.tif 000011
【図５】
2015005794.tif 000012